СПОСОБ ПРОИЗВОДСТВА ШТРИПСА ДЛЯ ТРУБ МАГИСТРАЛЬНЫХ ТРУБОПРОВОДОВ

3
Способ производства штрипса для труб магистральных трубопроводов толщиной не менее 20 мм и не более 40 мм, включающий нагрев заготовки выше точки Ас, дробную деформацию, подстуживание и ступенчатое охлаждение готового штрипса в установке контролируемого охлаждения (УКО) до температуры 500-350°С с последующем охлаждением в кессоне до температуры не более 150°С и далее на воздухе, отличающийся тем, что заготовку получают из стали со следующим соотношением элементов, мас.%:
Углерод
0,04-0,08
Марганец
1,5-1,8
Кремний
0,16-0,40
Никель
0,2-0,7
Алюминий
0,02-0,05
Молибден
0,1-0,30
Ниобий
0,03-0,08
Ванадий
до 0,08
Титан
0,003-0,020
Медь
0,1-0,30
Сера
0,001-0,004
Фосфор
0,002-0,015
Железо
остальное
при этом углеродный эквивалент Сэкв.≤0,43 мас.%, перед прокаткой заготовку подвергают аустенизации при температуре 1170-1220°С в течение 4-8 ч, затем проводят предварительную деформацию с суммарной степенью 40-60% и с регламентированными обжатиями не менее 14% за проход при температуре 1000-900°С, далее промежуточный подкат ускоренно охлаждается за два прохода в УКО, причем после первого прохода осуществляют кантование подката, далее проводят подстуживание на воздухе в течении 3-5 с/мм и чистовую прокатку при температуре 820-730°С со степенью обжатий 40-50% от общей деформации и не менее 12% за проход.